КОМПОЗИЦИОННЫЙ МАТЕРИАЛ И СПОСОБ ИЗГОТОВЛЕНИЯ ФОРМООБРАЗУЮЩИХ ЭЛЕМЕНТОВ ТЕХНОЛОГИЧЕСКОЙ ОСТАСТКИ

1. Композиционный материал, включающий в качестве связующего эпоксидную смолу с отвердителем и мелкодисперсный наполнитель, отличающийся тем, что в качестве наполнителя он содержит мелкодисперсные диэлектрические частицы, размером 0,03-2,0 мм, покрытые слоем металла (мелкодисперсный диэлектрик с металлическим покрытием) при следующем соотношении компонентов, мас.ч.:
Смола эпоксидная, выбранная из ЭД-20, ЭД-22 или их смеси
100
Отвердитель смолы эпоксидной, выбранный из полиэтиленполиамина (ПЭПА), триэтилентетрамина (ТЭТА) или их смеси
15-30
Мелкодисперсный диэлектрик с металлическим покрытием частиц
100-300
2. Способ изготовления формообразующих элементов технологической оснастки, включающий получение по исходной модели методами электроформования металлического рабочего слоя необходимой толщины, установку модели вместе с рабочим слоем на подмодельную плиту вместе с опокой, получение конструкционного слоя путем пропитки мелкодисперсного наполнителя, находящегося в опоке полимерным связующим, отличающийся тем, что опоку заполняют заранее нагретым до температуры 60-70°C мелкодисперсным диэлектриком с металлическим покрытием непосредственно перед пропиткой, затем готовят полимерное связующее, обрабатывают его вакуумированием при пониженном давлении 0,1-0,3 Мпа в течение 5-10 мин, нагревают полимерное связующее до температуры 50-100°C, заливают его в опоку поверх мелкодисперсного диэлектрика, создают пониженное давление и проводят процесс пропитки, сохраняя давление 0,1-0,3 Мпа в течение 30-150 мин.